(57)【要約】【課題】  本発明は、柔軟な風合いを有し、発色性に優れた扁平アクリル繊維およびその製造方法を提供する。【解決手段】  本発明の扁平アクリル繊維は、平均単繊維繊度が２．２〜４．４ｄｔｅｘであり、繊維横断面が扁平形状であって、その長辺の長さをＡとし、短辺の長さをＢとしたときの扁平率Ａ／Ｂが４．０〜１０．０であり、かつ、繊維中の欠陥率が１５％以下である扁平アクリル繊維および紡糸原液を長辺の長さが０．１００〜０．３００ｍｍ、短辺の長さが０．０１５〜０．０４０ｍｍで、孔の深さ／孔の開口面積が５〜２３ｍｍ−１である長方形孔から紡糸して得られる請求項1記載の扁平アクリル繊維の製造方法である。【選択図】  なし【特許請求の範囲】
【請求項１】
平均単繊維繊度が２．２〜４．４ｄｔｅｘであり、繊維横断面が扁平形状であって、その長辺の長さをＡとし、短辺の長さをＢとしたときの扁平率Ａ／Ｂが４．０〜１０．０であり、かつ、繊維中の欠陥率が１５％以下である扁平アクリル繊維。
【請求項２】
紡糸原液を長辺の長さが０．１００〜０．３００ｍｍ、短辺の長さが０．０１５〜０．０４０ｍｍで、孔の深さ／孔の開口面積が５〜２３ｍｍ−１である長方形孔から紡糸して得られる請求項1記載の扁平アクリル繊維の製造方法。
【発明の詳細な説明】
【技術分野】
【０００１】
本発明は、柔軟な風合いを有し、発色性に優れた扁平アクリル繊維に関するものである。
【背景技術】
【０００２】
アクリル繊維は、他の合成繊維に比べて最も羊毛に類似した柔軟な風合い、保温性、嵩高性ならびに優れた染色性を有し、衣料用またはインテリア分野に多く利用されている。特に、断面が扁平形状のアクリル繊維は、獣毛調風合いが得られるため、ボアやハイパイル等の立毛製品に好適に用いられている。しかしながら近年、より柔軟な風合いを有する立毛製品の要望が益々高まってきており、アクリル繊維の改良が求められていた。
【０００３】
従来、立毛製品に用いられるアクリル繊維の改良については、種々の提案がなされている。例えば、特許文献１には、扁平率５〜２５、繊度０．５〜４０デニール（０．５６〜４４．４ｄｔｅｘ）であり、扁平断面の長辺に所定の大きさの突条を有するアクリル繊維が提案されている。また、特許文献２には、アクリル繊維の繊維断面形状が、木の葉型、笹の葉型または扇形であって、扁平率が２以上１０以下であり、かつ、繊維断面における外周の一部分に単一の鋭角部を有するとともに、鋭角部以外の外周の少なくとも一部分に曲線部を有し、鋭角部における内側の角度が１０°以上６０°以下であることを特徴とするアクリル繊維が提案されている。
【先行技術文献】
【特許文献】
【０００４】
【特許文献１】特開平８−２６０２３４号公報
【特許文献２】特開２００６−１１１９８５号公報
【発明の概要】
【発明が解決しようとする課題】
【０００５】
上記特許文献１、２に開示された方法によって、実用的に望ましい柔軟な風合いを有する扁平アクリル繊維を得ることはできるものの、細繊度・高扁平比を両立した扁平アクリル繊維を製造する工程においての紡糸安定性および生産性はなお不十分であり、紡糸・延伸工程において繊維中にボイドやクラックといった欠陥が生じやすいため、染色時に欠陥部分に染料が偏在し、染料使用量の割には発色性が低い（発色効率が低い）という課題があった。
【０００６】
そこで本発明は、柔軟な風合いを有し、発色性に優れた扁平アクリル繊維およびその製造方法を提供することを課題とする。
【課題を解決するための手段】
【０００７】
本発明は、上記の課題を解決せんとするものであって、本発明の扁平アクリル繊維は、平均単繊維繊度が２．２〜４．４ｄｔｅｘであり、繊維横断面が扁平形状であって、その長辺の長さをＡとし、短辺の長さをＢとしたときの扁平率Ａ／Ｂが４．０〜１０．０であり、かつ、繊維中の欠陥率が１５％以下である扁平アクリル繊維である。
【０００８】
また、本発明の扁平アクリル繊維の製造方法は、紡糸原液を長辺の長さが０．１００〜０．３００ｍｍ、短辺の長さが０．０１５〜０．０４０ｍｍで、孔の深さ／孔の開口面積が５〜２３ｍｍ−１である長方形孔から紡糸して得られる請求項1記載の扁平アクリル繊維の製造方法である。
【発明の効果】
【０００９】
本発明によれば、柔軟な風合いを有し、発色性に優れた扁平アクリル繊維が得られる。本発明で得られる扁平アクリル繊維は、高い発色効率を示すため濃染に有利であるだけなく、染料が少なくても発色性に優れることから、染色加工におけるコスト削減が可能となる。
【００１０】
また、本発明で得られる扁平アクリル繊維は、ボアやハイパイル等の立毛製品において、単独あるいは他繊維と混紡した際、柔軟な風合いを有し、発色性に優れた立毛製品を提供することを可能にする。
【００１１】
また、本発明の製造方法によれば、細繊度・高扁平比・高発色効率を兼ね備えた扁平アクリル繊維を安定して製造することを可能とする。
【図面の簡単な説明】
【００１２】
【図１】図１は、本発明の扁平アクリル繊維を紡糸するための紡糸口金孔を例示説明するための孔の正面図である。
【図２】図２は、紡糸口金孔の断面図である。
【発明を実施するための形態】
【００１３】
次に、本発明の扁平アクリル繊維およびその製造方法について詳細に説明する。
本発明の扁平アクリル繊維は、平均単繊維繊度が２．２〜４．４ｄｔｅｘであり、繊維横断面が扁平形状であって、その長辺の長さをＡとし、短辺の長さをＢとしたときの扁平率Ａ／Ｂが４．０〜１０．０であり、かつ、繊維中の欠陥率が１５％以下である扁平アクリル繊維である。
【００１４】
本発明の扁平アクリル繊維としては、少なくとも８０質量％のアクリロニトリルと、２０質量％までのアクリロニトリルと共重合可能なエチレン性ビニルモノマーとの共重合体からなる扁平アクリル繊維が挙げられる。前記のようにアクリロニトリルを８０質量％以上とすることにより、物性や耐熱性に優れた繊維となる。上限としてはアクリロニトリルを９５質量％以下とすることにより、延伸性に優れ、生産性に優れるので好ましい。
【００１５】
また、アクリロニトリルと共重合可能なエチレン性ビニルモノマーとしては、アクリル酸またはメタクリル酸およびそれらのエステル類、アクリルアミドまたはメタクリルアミドおよびそれらのモノアルキル置換体、スチレン、ビニルアセテート、ビニルクロライド、ビニリデンクロライド、ビニルピリジン、そしてスチレンスルホン酸、ビニルスルホン酸、アリルスルホン酸、メタリルスルホン酸、およびこれらのスルホン酸の塩類等が挙げられる。
【００１６】
上記の共重合体の重合方法としては、懸濁重合法、乳化重合法および溶液重合法等のうちいずれの方法も用いることができる。また、使用する有機溶媒としては、ジメチルスルホキシド、ジメチルアセトアミドおよびジメチルホルムアミド等が挙げられる。
【００１７】
上記の共重合体は、その溶剤、例えばアセトン、アセトニトリル、ジメチルスルホキシド、ジメチルアセトアミド、ジメチルホルムアミド、ロダン塩濃厚溶液、塩化亜鉛濃厚溶液、および硝酸などに溶解させて紡糸原液とする。このとき、必要に応じ、防錆、着色防止、および耐候性に効果のある安定剤添加することができる。
【００１８】
また、白度や光沢の調整および機能付与のために、酸化チタン等の添加材を添加することもできるが、生産性を損なわないように添加量を調整する必要がある。紡糸原液は、湿式紡糸、乾式紡糸または乾・湿式紡糸等の方法によって繊維とすることができる。
【００１９】
本発明の扁平アクリル繊維の平均単繊維繊度は、２．２〜４．４ｄｔｅｘであり、好ましくは２．７〜３．８ｄｔｅｘである。平均単繊維繊度は細い方が柔軟性を発揮するが、本発明の扁平アクリル繊維のような異型度の高い繊維においては、平均単繊維繊度が２．２ｄｔｅｘ未満の場合には、糸切れや糸割れが頻発するため、安定して繊維を得ることが困難となる。また、平均単繊維繊度が４．４ｄｔｅｘを超える場合には、剛性が強くなり、十分な柔軟性を得ることが困難となる。
【００２０】
本発明の扁平アクリル繊維は、繊維横断面が好ましくは単純な扁平形状である。単純な扁平形状とは、長方形、長円形および楕円等のような単純な形状を指し、突条や鋭角部をもたないもの指す。扁平形状が突条を有すると、嵩高性と毛さばき性は向上するが、剛性が増し柔軟性が損なわれる。また、扁平形状が鋭角部を有する場合は、立毛製品とする際に、繊維間の空隙にその鋭角部が入り込み、繊維が規則正しく配列されてしまうため、嵩高性や柔軟性が損なわれる。
【００２１】
また、本発明の扁平アクリル繊維は、その長辺の長さをＡとし、短辺の長さをＢとしたときの扁平率Ａ／Ｂが４．０〜１０．０であり、扁平率Ａ／Ｂは好ましくは５．０〜８．０である。ここで長辺の長さＡとは、繊維断面における長辺の最大値であり、また短辺の長さＢとは、繊維断面における短辺の最大値である。
【００２２】
扁平率Ａ／Ｂが４．０未満の場合には、剛性が強くなり、十分な柔軟性を得ることが困難となる。また、扁平率Ａ／Ｂが１０．０を超える場合には、柔軟性は良くなるものの、繊維同士との接触面積が増大し毛さばき性が悪化する。
【００２３】
本発明の扁平アクリル繊維は、繊維中の欠陥率が１５％以下であり、好ましくは１０％以下である。ここで繊維中の欠陥率は、実施例記載の手法により測定された値を指す。
欠陥率が１５％を超えると、染料が欠陥部分に吸尽されやすいため、染料の吸尽率は向上するものの、染料が欠陥部分に偏在し、発色効率の低い繊維となる。
【００２４】
本発明の扁平アクリル繊維の製造方法は、紡糸原液を長辺の長さが０．１００〜０．３００ｍｍ、好ましくは０．１５０〜０．２５０ｍｍ、短辺の長さが０．０１５〜０．０４０ｍｍ、好ましくは０．０２０〜０．０４０ｍｍ、孔の深さ／孔の開口面積が５〜２３ｍｍ−１、好ましくは１０〜２３ｍｍ−１である長方形孔から紡糸することを特徴とする。
【００２５】
長辺の長さが０．１００ｍｍ未満であると孔製作が困難である上、孔詰まりによる紡糸安定性の低下を招く。また、長辺の長さが０．３００ｍｍを超えると、孔の開口面積が大きく高紡糸ドラフトとなるため、口金面での糸切れが発生し、本発明の扁平アクリル繊維を得ることが困難になる。
【００２６】
短辺の長さも同様に、０．０１５ｍｍ未満であると孔製作が困難である上、孔詰まりによる紡糸安定性の低下を招く。また、短辺の長さが０．０４０ｍｍを超えると、孔の開口面積が大きく高紡糸ドラフトとなるため、口金面での糸切れが発生し、本発明の扁平アクリル繊維を得ることが困難になる。
【００２７】
孔の深さ／孔の開口面積が５ｍｍ−１未満であると、口金面での糸切れが発生して安定的に繊維が得られない上に、得られた繊維中の欠陥率が高くなる。孔の深さ／孔の開口面積が２３ｍｍ−１を超えると、孔詰まりによる紡糸安定性の低下や、吐出圧力上昇による設備破損が問題となる。
【００２８】
ここで、本発明の長方形孔について、図面を用いて説明する。図１は、本発明の扁平アクリル繊維を紡糸するための紡糸口金孔を例示説明するための孔の正面図であり、図２は、紡糸口金孔の断面図である。
【００２９】
図１および図２において、本発明の長方形孔は、長辺の長さａが０．１００〜０．３００ｍｍ、好ましくは０．１５０〜０．２５０ｍｍ、短辺の長さｂが０．０１５〜０．０４０ｍｍ、好ましくは０．０２０〜０．０４０ｍｍ、孔の深さｃ／孔の面積（ａ×ｂ）が５〜２３ｍｍ−１、好ましくは１０〜２３ｍｍ−１である長方形孔である。アクリロニトリル系重合体は導入孔ｄから押し込まれ、長方形孔から紡糸されることにより扁平アクリル繊維となる。
【００３０】
本発明で得られる扁平アクリル繊維は、ボアやハイパイル等の立毛製品において、単独あるいは他繊維と混紡した際、柔軟な風合いを有し、発色性に優れた立毛製品を提供することを可能にする。
【００３１】
立毛製品を製造するために使用する紡績糸の製造方法としては、例えば、扁平アクリル繊維の平均単繊維繊度やカット長により、梳毛、長紡、短紡、綿毛および２インチ（５．０８ｃｍ）紡など通常の加工方法から適宜選択することができる。また、紡績糸の番手やカット長については、帽子、襟、手袋等の衣料用途、クッション、およびマット等のインテリア用途に応じて適宜選択することができる。
【００３２】
立毛製品の製造方法としては、例えば、編ボア、織ボアおよびハイパイルなど通常の加工方法から適宜選択することができる。また、本発明の立毛製品の立毛長さについては、帽子、襟、手袋等の衣料用途、クッション、およびマット等のインテリア用途に応じて適宜選択することができる。
【００３３】
また、立毛製品には、本発明の扁平アクリル繊維の他に、好みの風合いに調整する目的で、細繊度や太繊度の繊維を添加したり、丸断面やドックボーン断面等の異型断面繊維を添加したり、あるいは抗菌性や制電性等を付与する目的で各目的機能を有する他の繊維を添加することができ、添加する繊維の種類は限定されない。
【実施例】
【００３４】
次に、実施例により本発明の扁平アクリル繊維とその製造方法について具体的に説明するが、本発明は、これらに限定されるものではない。
【００３５】
（１）平均単繊維繊度の測定方法：
ＪＩＳ  Ｌ１０１５：２０１０  化学繊維ステープル試験方法によって測定した。
【００３６】
（２）扁平率の測定方法：
扁平アクリル繊維３ｇの１０ヶ所以上からそれぞれ２〜３本の繊維を採り、引きそろえて繊維束を作り、これを金属板の小孔に通し、両面を直角に切断して、顕微鏡を用いて断面写真（倍率１８０倍）を撮った。断面写真から３０個の繊維断面における各断面の長辺の最大値Ａと、短辺の最大値Ｂを測り、扁平比Ａ／Ｂを算出し、これを平均した。
【００３７】
（３）繊維中の欠陥率の測定方法：
扁平アクリル繊維３ｇの１０ヶ所以上からそれぞれ１本ずつ繊維を採り、スライドガラス上に重ならないように平行に並べ、ツェーデル油に含浸させ、顕微鏡を用いて繊維の表面写真（倍率１８０倍）を撮った。ツェーデル油は扁平アクリル繊維と屈折率が同等であるため、繊維の輪郭が消えるように観察され、繊維中のボイドやクラックといった欠陥部分が黒く観察される。得られた写真を画像解析ソフトで解像度９６ｄｐｉ、３２ｂｉｔの画像ファイルに変換し、繊維１本の中から投影面積が６０００μｍ２以上となるように画像を取り出し、大津の手法（判別分析法）に基づいた閾値設定を用いて２値化処理を行い、黒く観察される部分の面積率を算出した。上記方法によって繊維中の異なる６箇所で測定し、面積率の平均を欠陥率とした。なお、面積率を算出するための領域を設定する際、繊維の単繊維繊度、断面形状を考慮し、繊維１本の投影面積として前記面積以上となるように縦横比を調整した長方形の領域を選択する。繊維が存在する位置は観察される空隙の位置で見分けることが可能である。また、明らかに背景のコントラストやノイズとわかる部分が２値化処理により欠陥部分の面積として算出されないように領域を適宜調整する。なお、表面写真中に空隙が観察されない場合は、空隙がないものと判断されるので、空隙率は０％となる。
【００３８】
（４）発色効率の測定方法：
扁平アクリル繊維３ｇを下記の組成の染色液に対し、浴比１：１００で９８℃、１時間染色により染色サンプルを作製した。
・Ｍａｘｉｌｏｎ  Ｂｌｕｅ  ＧＲＬ  ０．５％ｏｗｆ
・“カチオーゲン”（登録商標）  ＡＮ  スーパー  ２．０％ｏｗｆ
・酢酸ナトリウム  ０．５％ｏｗｆ
染色サンプルから１．５ｇをとり、大きさ５ｃｍ３×５ｃｍ３×２．５ｃｍ３の箱に均等につめた状態で、明度計を用いて明度Ｌを測定した。得られた明度Ｌから、以下の関係式を用いて、発色効率Ｋを算出した。Ｋは高いほど好ましいが、表中Ｋが０．４５以上で合格(○)、０．４５未満で不合格(×)とした。
【００３９】
【数１】
2018145538.tif 000002
【００４０】
（５）扁平アクリル繊維の風合いの評価方法：
実施例および比較例で得られた各扁平アクリル繊維をバリアブルカットで平均繊維長１０２ｍｍにカットし、カードに通して開綿を得た。開綿１０ｇを用いて官能検査を行い、柔軟性および毛さばき性を評価した。
【００４１】
柔軟性については、非常に柔らかいと感じる場合を◎、柔らかいと感じる場合を○、硬いと感じる場合を×とし、毛さばき性については、非常に毛さばきが良好である場合を◎、毛さばきが良好である場合を○、抵抗を感じ不良である場合を×とした。
【００４２】
［実施例１］
ジメチルスルホキシドを溶媒として溶液重合を行い、アクリロニトリルから生成する単位８９質量％、アクリル酸メチルから生成する単位１０質量％、およびメタリルスルホン酸ソーダから生成する単位１質量％からなるアクリロニトリル共重合体を得た。このようにして得られた共重合体を含んだ重合溶液をそのまま紡糸溶液として用い、これを長辺の長さが０．１８６ｍｍ、短辺の長さが０．０３１ｍｍ、孔の深さ／孔の開口面積が９ｍｍ−１の長方形孔から押し出して湿式紡糸し、単繊維繊度が２．２ｄｔｅｘであり、繊維横断面が単純な長方形状であって、扁平率Ａ／Ｂが５．５である扁平アクリル繊維を得た。
これにより得られた扁平アクリル繊維の繊維中の欠陥率は２．８％であり、発色効率Ｋは０．５６であった。また、得られた開綿の柔軟性は◎、毛さばき性は○であった。結果を表１に示す。
【００４３】
［実施例２］
実施例１と同じ紡糸原液および長方形孔を用いて湿式紡糸し、単繊維繊度が３．３ｄｔｅｘであり、繊維横断面が単純な長方形状であって、扁平率Ａ／Ｂが５．３である扁平アクリル繊維を得た。
【００４４】
これにより得られた扁平アクリル繊維の繊維中の欠陥率は２．６％であり、発色効率Ｋは０．５８であった。また、得られた開綿の柔軟性および毛さばき性は、ともに◎であった。結果を表１に示す。
【００４５】
［実施例３］
実施例１と同じ紡糸原液および長方形孔を用いて湿式紡糸し、単繊維繊度が４．４ｄｔｅｘであり、繊維横断面が単純な長方形状であって、扁平率Ａ／Ｂが５．２である扁平アクリル繊維を得た。
【００４６】
これにより得られた扁平アクリル繊維の繊維中の欠陥率は２．１％であり、発色効率Ｋは０．６０であった。また、得られた開綿の柔軟性および毛さばき性は、ともに○であった。結果を表１に示す。
【００４７】
［実施例４］
実施例１と同じ紡糸原液を用い、これを長辺の長さが０．２４０ｍｍ、短辺の長さが０．０３０ｍｍ、孔の深さ／孔の開口面積が８ｍｍ−１の長方形孔から押し出して湿式紡糸し、単繊維繊度が３．０ｄｔｅｘであり、繊維横断面が単純な長方形状であって、扁平率Ａ／Ｂが７．０である扁平アクリル繊維を得た。
【００４８】
これにより得られた扁平アクリル繊維の繊維中の欠陥率は８．３％であり、発色効率Ｋは０．４６であった。また、得られた開綿の柔軟性および毛さばき性は、ともに◎であった。結果を表１に示す。
【００４９】
［実施例５］
ジメチルスルホキシドを溶媒として溶液重合を行い、アクリロニトリル８７質量％、アクリル酸メチル１２質量％、およびメタリルスルホン酸ソーダ１質量％からなるアクリロニトリル共重合体を得た。このようにして得られた共重合体を含んだ重合溶液をそのまま紡糸溶液として用い、これを長辺の長さが０．２４０ｍｍ、短辺の長さが０．０３０ｍｍ、孔の深さ／孔の開口面積が８ｍｍ−１の長方形孔から押し出して湿式紡糸し、単繊維繊度が３．３ｄｔｅｘであり、繊維横断面が単純な長方形状であって、扁平率Ａ／Ｂが５．９である扁平アクリル繊維を得た。
【００５０】
これにより得られた扁平アクリル繊維の繊維中の欠陥率は２．６％であり、発色効率Ｋは０．５４であった。また、得られた開綿の柔軟性および毛さばき性は、ともに◎であった。結果を表１に示す。
【００５１】
［実施例６］
実施例１と同じ紡糸原液を用い、これを長辺の長さが０．２２５ｍｍ、短辺の長さが０．０２５ｍｍ、孔の深さ／孔の開口面積が９ｍｍ−１の長方形孔から押し出して湿式紡糸し、単繊維繊度が２．２ｄｔｅｘであり、繊維横断面が単純な長方形状であって、扁平率Ａ／Ｂが８．２である扁平アクリル繊維を得た。
【００５２】
これにより得られた扁平アクリル繊維の繊維中の欠陥率は８．９％であり、発色効率Ｋは０．５０であった。また、得られた開綿の柔軟性は◎、毛さばき性は○であった。結果を表１に示す。
【００５３】
［実施例７］
実施例１と同じ紡糸原液を用い、これを長辺の長さが０．２２５ｍｍ、短辺の長さが０．０２５ｍｍ、孔の深さ／孔の開口面積が９ｍｍ−１の長方形孔から押し出して湿式紡糸し、単繊維繊度が３．３ｄｔｅｘであり、繊維横断面が単純な長方形状であって、扁平率Ａ／Ｂが７．９である扁平アクリル繊維を得た。
【００５４】
これにより得られた扁平アクリル繊維の繊維中の欠陥率は７．７％であり、発色効率Ｋは０．５２であった。また、得られた開綿の柔軟性および毛さばき性は、ともに◎であった。結果を表１に示す。
【００５５】
［実施例８］
実施例１と同じ紡糸原液を用い、これを長辺の長さが０．２２５ｍｍ、短辺の長さが０．０２５ｍｍ、孔の深さ／孔の開口面積が９ｍｍ−１の長方形孔から押し出して湿式紡糸し、単繊維繊度が４．４ｄｔｅｘであり、繊維横断面が単純な長方形状であって、扁平率Ａ／Ｂが７．７である扁平アクリル繊維を得た。
【００５６】
これにより得られた扁平アクリル繊維の繊維中の欠陥率は６．８％であり、発色効率Ｋは０．５５であった。また、得られた開綿の柔軟性および毛さばき性は、ともに○であった。結果を表１に示す。
【００５７】
【表１】
2018145538.tif 000003
【００５８】
［比較例１］
実施例１と同じ紡糸原液および長方形孔を用いて湿式紡糸し、単繊維繊度が１．７ｄｔｅｘの扁平アクリル繊維を得ようとしたが、紡糸時の糸切れが頻発したため、繊維を得ることができなかった。結果を表２に示す。
【００５９】
［比較例２］
実施例１と同じ紡糸原液を用い、これを長辺の長さが０．２４３ｍｍ、短辺の長さが０．０２７ｍｍ、孔の深さ／孔の開口面積が９ｍｍ−１の長方形孔から押し出して湿式紡糸し、単繊維繊度が５．０ｄｔｅｘであり、繊維横断面が単純な長方形状であって、扁平率Ａ／Ｂが７．４である扁平アクリル繊維を得た。
【００６０】
これにより得られた扁平アクリル繊維の繊維中の欠陥率は６．４％であり、発色効率Ｋは０．５６であった。しかし、得られた開綿の柔軟性および毛さばき性は、ともに×であった。結果を表２に示す。
【００６１】
［比較例３］
実施例１と同じ紡糸原液を用い、これを長辺の長さが０．１６０ｍｍ、短辺の長さが０．０４０ｍｍ、孔の深さ／孔の開口面積が１３ｍｍ−１の長方形孔から押し出して湿式紡糸し、単繊維繊度が４．４ｄｔｅｘであり、繊維横断面が単純な長方形状であって、扁平率Ａ／Ｂが３．５である扁平アクリル繊維を得た。
【００６２】
これにより得られた扁平アクリル繊維の繊維中の欠陥率は２．０％であり、発色効率Ｋは０．６３であった。得られた開綿の毛さばき性は○であったものの、柔軟性が×であった。結果を表２に示す。
【００６３】
［比較例４］
実施例１と同じ紡糸原液を用い、これを長辺の長さが０．２６４ｍｍ、短辺の長さが０．０２２ｍｍ、孔の深さ／孔の開口面積が１２ｍｍ−１の長方形孔から押し出して湿式紡糸し、単繊維繊度が４．４ｄｔｅｘであり、繊維横断面が単純な長方形状であって、扁平率Ａ／Ｂが１１．２である扁平アクリル繊維を得た。
【００６４】
これにより得られた扁平アクリル繊維の繊維中の欠陥率は５．９％であり、発色効率Ｋは０．５３であった。得られた開綿の柔軟性は○であったものの、毛さばき性が×であった。結果を表２に示す。
【００６５】
［比較例５］
実施例１と同じ紡糸原液を用い、これを長辺の長さが０．２４０ｍｍ、短辺の長さが０．０３０ｍｍ、孔の深さ／孔の開口面積が４ｍｍ−１の長方形孔から押し出して湿式紡糸し、単繊維繊度が３．０ｄｔｅｘであり、繊維横断面が単純な長方形状であって、扁平率Ａ／Ｂが６．９である扁平アクリル繊維を得た。
【００６６】
これにより得られた扁平アクリル繊維の繊維中の欠陥率は１７．１％であり、発色効率Ｋは０．４０であった。結果を表２に示す。
【００６７】
［比較例６］
実施例５と同じ紡糸原液を用い、これを長辺の長さが０．２４０ｍｍ、短辺の長さが０．０３０ｍｍ、孔の深さ／孔の開口面積が４ｍｍ−１の長方形孔から押し出して湿式紡糸し、単繊維繊度が３．３ｄｔｅｘであり、繊維横断面が単純な長方形状であって、扁平率Ａ／Ｂが５．８である扁平アクリル繊維を得た。
【００６８】
これにより得られた扁平アクリル繊維の繊維中の欠陥率は１７．３％であり、発色効率Ｋは０．４４であった。結果を表２に示す。
【００６９】
【表２】
2018145538.tif 000004
【符号の説明】
【００７０】
ａ：長辺の長さ
ｂ：短辺の長さ
ｃ：孔の深さ
ｄ：導入孔
【図１】
2018145538.tif 000005
【図２】
2018145538.tif 000006